"微細孔を有するカプセルに蓄熱材を注入した複合蓄熱材を樹脂と共に成形加工して成ることを特徴とする熱吸収材。熱吸収材を平板状の成形物片面又は、両面に導電性の材料を設けてなる電子基板に組込み、電子部品より放熱する熱を少なくする、請求項1項の熱吸収材から成る熱吸収材基板の成形物。電子機器に熱吸収材も用いた、請求項1項の熱吸収材から成る成形物熱吸収材から成る蓄電池ケースを用いて、屋外の温度変化が蓄電池内に伝はることを少なくする、請求項1の熱吸収材から成る成形物。熱吸収材を蓄電池内に組み込み、蓄電池内の温度上昇を少なくする、請求項1の熱吸収材か成る成形物。熱吸収材を建築建物の屋外壁屋根材屋内壁床下室内仕切に用いて、屋外屋内の温度変化を室内に伝わることを少なくする。請求項1の熱吸収材から成る成形物。熱吸収材を建築建物のベランダや屋外に使用している樹脂製の人口芝生や樹脂製の敷物に用いて、樹脂製の人口芝生や樹脂製の敷物の温度上昇を少なくする、請求項1の熱吸収材から成る成形物。以下、発明の実施形態について説明する。本発明の粉末のシリカ、活性炭、木粉の微細孔カプセルに蓄熱材を注入した複合蓄熱材を樹脂にて目的とする形状に成形加工してなるように構成されている。蓄熱材は、パラフイ系、硝酸塩系、酢酸系、チオ硫酸塩系などあり、一種又二種以上混合物が好適にもちいられる。蓄熱材は、上記の微細カプセル100重量部に対して、10重量部至100重量部を注入する。微細孔カプセルに蓄熱材を注入するには、回転方式、高速回転方式、真空方式、などあります。用いる樹脂は、アクリロ二トリルアクリルゴムスチレン重合樹脂、此の項のカッコウ内英字は略称を示すAAS、アクリロ二トリル塩素化ポリエチレンスチレン共重合体ACS、アクリロニトリブタジエンスチレン共重合体ABS、アクリロニトリルエチレンプロピレンゴムスチレン共重合体AES、アクリロニトリルスチレン共重合樹脂AS,ジシクロペンタジエンDCPD、エポキシ樹脂EP、エチレン酢酸微ビ二ルコポリマーEVA,繊維強化プラスチックFRP、ガラス織維強化プラスチックGRP、織維強化プラスチックFRTP、ガラス織維強化プラスチックGRTP液晶ポリマーLCP、メラミンホルムアルデヒドメラミン樹脂MF、天然ゴムNR、ポリアミドナイロンPA、ポリアミドイミドPAI、ポリアリレートPAR、ポリプチレナフサレートPBN、ポリカーボネトPC、ポリエチレンPE、高密度ポリエチレンPE-HDPE、低密度ポリエチレンPE-LDPEフェノール樹脂PF、ポリイミドPIポリメチルベンテンポリマーPMP、ポリプロピレンPP、ポリスチレンPS、ポリウレタンPUポリ塩化ビ二-ルPVC、シリコーンSI、熱可塑性プリウレタンTPU、ユリア樹脂UF、不飽和プリエステル等の樹脂を使用する。上記樹脂100重量部に対して蓄熱材を注入した微細カプセルを10重量部至60重量部お目的とする形状に成形加工して成る熱吸収材である。成形加工は、圧縮成形、トランスファ成形、積層成形、射出成形、押出成形、吹込成形、カレンダー成形、注型、ペースト技術、粉末成形、回転成形、FRP成形低圧成形法、高圧成形法、反応成形、熱成形、溶接、などを用いて樹脂100重量部に対して蓄熱材を微細カプセルに注入した、材料10重量部至60重量部を上記の成形加工方法を用いて、目的とする形状に成形加工して成る熱吸収材である。本発明は難燃性付与のため水酸化アルミ二ウム、水酸化マグネシウムなどを添加してもよく一種又は二種以上の混合物が好適に用いられる。夏季の温度上昇により自動車内のハンドル、インスルメントパネルが摂氏80度程度に加熱されて、人体の手で接触出来ない状態をなくすために、目的とする形状に熱吸収材を成形加工する。夏季、冬季の温度変化に冷房、暖房を用いて自動車内の温度を調節するために、エネルギーを使用して調節している。自動車内に熱吸収材を設けて、自動車外の温熱、冷熱を自動車内で熱吸収材が吸収して、省エネルギーを目指す。目的とする形状に熱吸収材を成形加工する。以下に本発明の実施例について詳細に説明する。微細孔カプセルのシリカ100重量部にパラフィン60重量部を高速回転機にてパラフィンを活性炭に注入し材料A、材料Aをエポキシ樹脂100重量部に材料A50重量部を攪拌し、圧宿成形機にて平板に成形加工して熱吸収材を作成しました。実施例1の成形加工した平板材料に、導電体の銅材を公知の方法で片面、又は両面に接着して熱吸収材基板を作成しました。従来の電子機器に電子部品を設けた基板の片面に熱吸収材を公知の方法で取付け、発熱する熱を吸収するように作成しました。電子機器ケース内の電子部品を組込んだ基盤裏面又は、周辺に熱吸収材を公知の方法で取付けて、発生する熱を吸収するように作成しました。微細孔カプセルの活性炭100重量部にパラフィン60重両部を高速回転機にてパラフィンをシリカに注入した材料B、材料Bを粉末フエノル樹脂100重量部に対して材料Bを50重量部と攪拌し、射出成形機にて成形加工して、蓄電池ケースを作成しました。上記実施例5の蓄電池ケース内に熱吸収材を組込んで蓄電池内の発熱を吸収するよう作成しました。微細孔粉末木粉100重量部にパラフィン100重量部を高速回転機にてパラフィンを微細孔粉末木粉内に注入した材料C、材料Cを液体難燃剤が入った容器内に入れて難燃剤を注入して乾燥後の材料D、材料Dを100重量部に難燃剤を有するエポキシ樹脂50重量部と攪拌して、圧宿成形加工して、目的とする形状に成形加工して建築建物の外壁材、屋根材を作成しました。微細孔粉末シリカカプセル100重量部にパラフィン50重量部お高速回転機にてパラフィンを注入した材料E、材料Eを100重量部の粉末エチレン酢酸ビ二ルコポリマーEVAと攪拌して、射出成形機で、目的とする形状に成形加工してなる人口芝生を作成しました。周囲温度熱吸収材温度2,611,33,714,45,515,66,318,38,819,2周囲温度熱吸収材温度市販の外壁材温度セメント製403346423652,14437,757,4504163554365604772,6"